(57)【特許請求の範囲】
【請求項１】
原紙両面に平均粒粒径が０．７〜３μｍ、かつ空隙率が４０〜８５％である中空有機顔料と水溶性高分子からなる接着剤を主成分とし、該中空有機顔料の固形分配合比率が接着剤１００重量部に対して４０〜３００重量部とした表面処理剤をフィルムトランスファー方式の塗工装置で塗布、乾燥した後、ソフトキャレンダーにより平滑化処理して仕上げた米坪４５ｇ／ｍ２以下のオフセット印刷用紙であって、該中空有機顔料の塗布量が乾燥重量で、片面当り０．１〜２ｇ／ｍ２、かつ表面処理剤塗布後の紙表面の走査型電子顕微鏡による倍率５０００倍の表面写真で１０μｍ×１０μｍの領域内に球状の中空有機顔料が５個以上確認されることを特徴とするオフセット印刷用新聞用紙。
【発明の詳細な説明】
【０００１】
【発明の属する技術分野】
本発明はオフセット印刷用新聞用紙に関し、特に印刷作業性に優れ、かつ優れたカラー印刷品質を有する低米坪オフセット印刷用新聞用紙およびその製造方法に関する。
【０００２】
【従来の技術】
近年の新聞印刷はオフセット化、カラー化、高速化が急速に進んでおり、それに伴って、印刷媒体となる新聞用紙に対してもより優れたカラー印刷適性や印刷作業性が求められている。新聞用紙は、一般にメカニカルパルプや古紙（再生）パルプを主体とする紙が使用されている。
このような新聞用紙に対し、環境保護の観点から古紙パルプの一層の高率配合が要請され、さらに、新聞用紙の増頁に対応する一環として用紙の軽量（低米坪）化等が求められている。
【０００３】
ところで、オフセット印刷では、比較的タックの強い印刷インキを使用するために用紙表面の強度の強いことが要求される。さらに、湿し水を使用するために紙面の耐水性が要求される。表面強度の弱い用紙、あるいは耐水性の弱いまたは無い用紙を使用すると、紙粉がブランケットに堆積したり、インキに混入することにより、印刷面に所謂カスレが生じるといったトラブルが起こる。
【０００４】
近年の新聞用紙の軽量化に伴い、軽量（低米坪）用紙に対する印刷後の高い不透明性が求められている。
従来より、紙の不透明性を上げるためにホワイトカーボンや酸化チタン、タルク等の無機顔料が抄紙填料として多く使われている。ところで、これらの無機填料はオフセット印刷過程で使用される湿し水によって容易に紙層内から浸みだす傾向があり、ブランケット上にパイリングする紙粉の主要な成分の一つとなっている。
また、環境面で重要視されている脱墨古紙パルプ（以後、ＤＩＰと称す）の高率配合化はＤＩＰがＧＰやＲＧＰ、ＴＭＰ等のメカニカルパルプに比較し、不透明度が出難く、不透明度の改善とＤＩＰの高率配合化を両立させるのが極めて困難な状況にある。
【０００５】
なお、従来より新聞用紙の表面強度を高めるために、新聞用紙の表面に澱粉、ＰＶＡ、あるいはポリアクリルアミド等を成分とする表面処理剤を塗布することが一般に行われている。これらの表面処理剤は、紙面強度を向上させ、紙表面の微細繊維や填料をパルプ繊維等に接着させる働きはあるものの、新聞用紙表面が湿った状態での粘着性（以後、ネッパリ性と称す）を増大させ、結果的に印刷時におけるブランケットへの貼り付きや、しわ、断紙といった印刷作業性や走行性トラブルを誘発する原因となる。
また、これらの表面処理剤は印刷インキの紙層への浸透を抑えるためにカラー印刷時に塗工ムラに起因するインキ吸収ムラ（印刷面の色ムラ）を誘発し易いといった欠点を有しており、さらには印刷後の新聞用紙の不透明度を減少させるといった難点がある。
【０００６】
上記の如き実状より、オフセット印刷用新聞用紙に関しては、高い不透明度を有し、かつ良好な表面強度を得るために従来より種々の方法が提案されている。例えば、原紙表面に吸油度が６５ｃｃ／１００ｇ〜１５０ｃｃ／１００ｇである填料を含有する塗布層を設けることにより不透明度を高める方法（特開平１−１７４６９７号公報）や、顔料および特定の共重合体ラテックス（ＳＢＲ）、水溶性接着剤を主成分とする水性組成物を固形分重量で０．３〜３ｇ／ｍ2 となるように塗布する方法（特開平２−１９５９５号公報）、さらには澱粉、共重合体ラテックスを含有したバインダーとＰＰやＢＰ等の特定有機顔料を特定量含有させた水性組成物を塗布する方法（特開平５−２６３３９４号公報）等が提案されている。
しかしながら、例えば４５ｇ／ｍ2 以下の低米坪品や、古紙パルプ配合率が４０重量％以上あるような原紙を使用する場合において、不透明度の向上およびカラー印刷適性と印刷作業性、さらにブランケットパイリングの解消（軽減）とを効果的にバランスさせることになると、未だに満足すべき結果を得る迄には至っていない。
【０００７】
【発明が解決しようとする課題】
上記の如き事情より、本発明者等はオフセット印刷用新聞用紙として、古紙パルプの高率配合化と優れたオフセット印刷適性とを兼ね備えた軽量（低米坪）新聞用紙を得るべく鋭意研究を重ねた。その結果、本発明は原紙に中空有機顔料が配合されてなる表面処理剤を外添塗布し、中空有機顔料の特定量を原紙へ付加することによって、本発明が所望とする不透明度の向上およびカラー印刷適性とブランケットパイリングの解消（軽減）とが極めて効果的にバランスされ、優れたオフセット印刷適性を具備したオフセット印刷用新聞用紙およびその製造方法を提供する。
【０００８】
【課題を解決するための手段】
本発明は、原紙両面に中空有機顔料と接着剤を主成分とする表面処理剤を塗布、乾燥してなる米坪４５ｇ／ｍ2 以下のオフセット印刷用新聞用紙であって、該中空有機顔料の塗布量が乾燥重量で片面あたり０．１〜２ｇ／ｍ2 、かつ表面処理剤塗布後の紙表面の走査型電子顕微鏡による倍率５０００倍の表面写真で１０μｍ×１０μｍの領域内に球状の中空有機顔料が５個以上確認されることを特徴とするオフセット印刷用新聞用紙であり、さらに、原紙両面に中空有機顔料と接着剤を主成分とする表面処理剤を塗布、乾燥した後、ソフトキャレンダーにより平滑化処理して仕上げることを特徴とする前記に記載のオフセット印刷用新聞用紙の製造方法である。
【０００９】
【発明の実施の形態】
前述したように、オフセット印刷用新聞用紙には、従来から、澱粉やポリアクリルアミド等をその表面に塗布することが一般に行われている。これらの外添塗布剤は、いずれも紙粉発生を抑えるのには効果があるが、耐水性に乏しく、ブランケットパイリングやネッパリ性に起因するトラブルが発生し易いといった難点を抱えている。
一方、軽量化やＤＩＰの高率配合を目的として、不透明性向上のため、顔料を含んだ表面処理剤の塗布も提案されている。しかしながら、カオリンや炭酸カルシウムのような一般印刷用塗被紙で使用される顔料を上記のような水溶性高分子と併用するのみでは、不透明性の向上効果が小さく、紙粉の問題を解決できないのみならず、反対に表面に塗布した微粒子顔料が印刷時にブランケット上に堆積し、著しいブランケットパイリングトラブルにつながるため、実用的には殆ど行われていない。
【００１０】
上記の如き事情から、本発明者等は不透明性の向上、ブランケットパイリング等の要因となる紙粉発生の防止、およびネッパリ性低減の３つの課題を同時に解決するべく、原紙へ配合する材料等について、鋭意検討を重ねた。
即ち、不透明性を改善できる顔料としては、二酸化チタン、構造化カオリンや焼成カオリン等のカオリン類、無定形シリカ、ホワイトカーボン等のシリカ系顔料、プラスチックピグメント、バインダーピグメント等の有機顔料等が公知であり、これらの顔料について、種々見直し検討を行った。その結果、特に空隙率の高い中空有機顔料が他の顔料に比較し、相対的に高い不透明度が得られ易く、かつブランケットパイリングの発生も少なく、さらにはネッパリ性の低減効果のあることを見出し、本発明を完成するに至った。
【００１１】
以下、本発明について詳細に述べる。先ず、本発明で特徴となる中空有機顔料としては、一般にスチレン−アクリル系共重合体の水分散体として提供されている。具体的には、ＨＰ９１（ローム＆ハース社），ＳＸ８６３（Ａ）（ＪＳＲ社），ＭＨ５０５５（日本ゼオン社）等が例示され、粒子のコア部分に水を充満した球状体である。この球状体は乾燥により、水が飛散して中空構造となり、不透明度や白色度を向上させる効果があることが知られている。
【００１２】
ところで、上記の如き中空有機顔料は価格が高く、かつ印刷強度が劣る等の難点があり、実用的には、通常使用されているカオリンや炭酸カルシウムなどの顔料に少量混ぜて使用するのが一般的である。因みに、新聞用紙の不透明度を上げるには、上記の如き混合顔料系では、５ｇ／ｍ2 以上の乾燥塗布量が必要であり、低米坪の新聞用紙等が対象で坪量が決まっているような場合には、その分、パルプ繊維量を低減せざるを得ず、結果として紙腰（剛度）の低下が避けられないといった難点を抱えている。
【００１３】
なお、中空有機顔料を塗工紙へ適用する提案もなされており、例えば特開平２−７４６９８号公報には中空有機顔料の軽量塗被紙への使用が提案され、その中には印刷強度の観点から平均粒子径として、０．２〜０．７μｍのものが最適であるとしている。一方、粒子の殻の部分には一定の厚みが必要であるため、この粒子径の範囲では、比較的低い空隙率しか得られず、結果的に少量の塗布量では不透明度の十分な改善効果が期待できないといった難点がある。
【００１４】
本発明者等は中空有機顔料の空隙率について鋭意検討を行った。その結果、所望とする不透明度の改善効果を得るには、少なくとも空隙率が４０％以上あることが望ましく、上限については格段に限定するものではないが、安定した中空状態が保持されることを考慮すると８５％程度と推定される。因みに、４０％未満では、本発明が所望とする十分な不透明度の改善効果が期待できない虞れがあり、他方８５％を越えるように空隙率を高めると、少しの衝撃等で中空状態が破壊され易くなり、中空状態を維持するのが難しくなる虞れがある。
【００１５】
そして、安定して空隙率が４０％以上の中空有機顔料を得るには、その平均粒子径としては、０．７μｍ以上、好ましくは３μｍ以下で調節されるのが望ましい。因みに、その平均粒子径が０．７μｍ未満では、中空有機顔料として、本発明が所望とする不透明度の改善効果が不十分となる虞れがあり、他方３μｍを越えるような大きな粒子では、低坪量の新聞用紙等に使用した場合には、その粒子が紙層表面より飛び出す可能性が高く、結果的に抄紙過程で中空状態が壊され、特に少量付加の場合には、中空有機顔料としての作用効果が期待できなくなる懸念がある。
なお、中空有機顔料の空隙率は、粒子の内径、外径をベースとして、以下の計算式により求められる。即ち、空孔部の体積をｖ、空孔を含めた粒子全体の体積をＶとすると、空隙率Ｘ（％）＝〔ｖ／Ｖ〕×１００で示される。
【００１６】
このような比較的高い空隙率を有する中空有機顔料は、その殻の部分の厚みが必然的に薄くなるために、塗布時や乾燥後のキャレンダー通紙により、機械的衝撃で中空粒子が潰れ易いといった難点がある。したがって、中空有機顔料を使用する所期の目的、即ち不透明性の改善効果を得るには、その中空状態が維持されていることが不可欠要件である。そのために、中空有機顔料が配合されてなる表面処理剤を原紙へ塗布、乾燥し、さらに仕上げのキャレンダー処理後に至るまで、中空状態が潰れないように処理されることが重要である。
【００１７】
本発明においては、この中空有機顔料が原紙の表面近くに特定量存在していることが重要である。
本発明では、高価な中空有機顔料を少量塗布することによって、軽量新聞用紙の不透明度の改善を図ることだけでなく、ブランケットパイリングや走行性トラブルを解消〜軽減して、優れたオフセットカラー印刷適性を備えた新聞用紙を得ることを特徴とするものである。そのためには、中空有機顔料が紙層の内部よりも、表面層に近い部位に分散し、その中空形状を維持した状態で存在していることが必要である。そのような中空有機顔料の存在によって、不透明度の改善のみならず、ブランケットパイリングが軽減〜解消される理由については定かではないが、以下のように推察される。
【００１８】
即ち、オフセット印刷の際に紙面へ付与される湿し水が、紙層表面より紙層内部へ浸透し、パルプ繊維の濡れが良過ぎると、紙表面や、紙層内でパルプ繊維に接着している顔料や填料との接着力が急激に低下させられる。その結果、それらの顔料や填料が紙層やパルプ繊維より遊離して、所謂紙粉のもと（ブランケットパイリングを誘発）になると推定される。
さらに、新聞用紙自体はそのパルプ（紙層）構成から、通常の塗被紙用原紙や塗被紙等と比較し、吸水性が強く、紙粉等が発生し易い構成をとっている。一方、中空有機顔料は、他の無機顔料等に比較し、疎水性が強く水との馴染み（親和性）が低くく濡れ難い状態を維持できる。そのために、湿し水による吸水が抑制され、顔料や填料等の水による浮き出し（遊離）が抑えられるために紙粉の発生が防止されるものと推定される。
また、中空有機顔料を澱粉やポリアクリルアミドのような水溶性バインダーに混ぜることにより、これらのバインダーを単独で使用する場合と比較し、前述の濡れ難い性質により、結果的に、湿し水によるバインダーの溶出を防ぎ、ネッパリ性の低減効果が発揮されるものと考えられる。
【００１９】
前述したように、本発明では、当該製品の表面を走査型電子顕微鏡を用いて倍率５０００倍に拡大した表面写真で１０μｍ×１０μｍの領域内に、中空有機顔料が球状粒子として（中空が破壊されていない粒子）、少なくとも５個以上、好ましくは５〜１００個程度散在することが好ましい。因みに、５個未満の場合には、本発明が所望とする不透明度の改善効果、ブランケットパイリングの解消効果やネッパリ性の低減効果が得られない。他方、上限については格段に限定するものではないが、１００個程度に抑えることが好ましい。多くなればなる程、不透明度の改善効果は高くなる傾向があるものの、紙粉やブランケットパイリングを誘発し易くなる虞れがある。さらに、不必要に多く入れることは原価アップになる。
なお、上記の走査型電子顕微鏡による球状粒子の個数規定（即ち、１０μｍ×１０μｍの領域内に５個以上）は、試料である紙表面上をランダムに１０点測定し、その平均値で５個以上と規定するものである。
【００２０】
次いで、外添塗布される表面処理剤のもう１つの主要成分である接着剤としては、特に限定されるものではないが、例えば酵素変性澱粉、酸化澱粉、カチオン化澱粉などの澱粉類、カルボキシメチルセルロース、メチルセルロース、ヒドロキシアルキルセルロース等の水溶性セルロース化合物、ポリビニルアルコールやポリアクリルアミド類、スチレン−ブタジエン共重合体ラテックス、メチルメタアクリレート−ブタジエン共重合体ラテックス等の合成樹脂ラテックス類の１種以上が適宜使用される。
なお、上記の接着剤のなかでも、澱粉類や合成樹脂ラテックス類は、中空有機顔料との相溶性が良好で、塗布時に凝集等を起こし難いために好ましく使用できる。さらに、表面処理剤中には、上記の中空有機顔料および接着剤の他に、抄紙過程で通常使用されている、例えば表面サイズ剤、消泡剤、防腐剤、増粘剤等が適宜添加される。
【００２１】
中空有機顔料の配合比率としては、特に限定されるものではないが、接着剤１００重量部に対し、固形分対比で４０〜３００重量部で調整される。因みに、３００重量部を越えると、紙粉発生がひどくなり、他方４０重量部未満の場合には、本発明が所望とする不透明度の改善効果等が得られなくなる虞れがある。
【００２２】
かくして得られる表面処理剤は固形分濃度５〜３０重量％に調整され、新聞用紙用原紙上に塗布される。その場合の塗布量は、前記したように走査型電子顕微鏡を用いて倍率５０００倍に拡大した表面写真で１０μｍ×１０μｍの領域内に、中空有機顔料が球状粒子として、少なくとも５個以上確認されれば、目的を達成するものであるが、実体は紙層内部へ入り込んだり、中空が破壊されて球形が失われ、密実状に近い形態を取ると、中空形状の場合に比較して、その初期の作用効果が十分に発揮されないケースが生じる。
【００２３】
そこで、本発明においては、原紙へ塗布する中空有機顔料の絶対量として、乾燥重量で片面当たり０．１〜２ｇ／ｍ2 、好ましくは０．２〜１．２ｇ／ｍ2 に特定するものである。因みに、０．１ｇ／ｍ2 未満の場合には、少な過ぎて十分な不透明度が得られ難く、他方２ｇ／ｍ2 を越えると、ネッパリ性が発現されるようになり、ブランケットへの貼り付き等が懸念されるので好ましくない。
要するに、本発明は高価な中空有機顔料をできるだけ少ない量でもって、所望とする効果を最大限に発現させることがその要諦でもある。そこで、原紙へ塗布する中空有機顔料の量を特定し、かつ所望の効果を得るために原紙上に散在している球状の中空有機顔料の数を規定したところに特徴を有する。
【００２４】
前記したように、本発明では、少量の中空有機顔料を原紙へ塗布するに際し、できるだけ塗布された中空有機顔料が原紙の表面層近くに散在していることが重要である。
そのために、中空有機顔料を含有する表面処理剤を原紙へ塗布するにあたり、ゲートロールコーターやロッドメタリングサイズプレスコーター等のフィルムトランスファー方式の塗工装置を使用して行うと、フィルム状態の被膜が原紙へ転写される塗布方式を取るので、塗布物は原紙内部ヘ浸透するよりは、原紙の表面に留まる傾向が強く、結果的に塗布された中空有機顔料等が原紙表面層近くに散在する可能性が高く、好ましい態様である。
【００２５】
新聞用紙用原紙を構成するパルプ繊維としては、通常化学パルプ（ＮＢＫＰ、ＬＢＫＰ等）、機械パルプ（ＧＰ、ＣＧＰ、ＲＧＰ、ＰＧＷ、ＴＭＰ等）、およびＤＩＰ等のパルプ繊維が適宜混合して使用される。
上記のようなパルプ繊維を適宜配合してなる紙料スラリーに、ホワイトカーボン、クレー、無定形シリカ、タルク、酸化チタン、炭酸カルシウム等の内添填料が適宜添加され、必要に応じて、紙力増強剤、歩留り向上剤、強化ロジンサイズ剤、エマルジョンサイズ剤等のサイズ剤、耐水化剤、紫外線防止剤等の一般に公知公用の抄紙用内添薬品が添加され、汎用の抄紙機を用いて抄紙される。
そして、製品の坪量としては、４５ｇ／ｍ2 以下、好ましくは３５〜４２ｇ／ｍ2 等の相対的に薄物原紙を使用してなる、低米坪オフセット印刷用新聞用紙がその対象となる。特に、そのような低坪量の原紙の場合に、本発明が所望とする不透明度の改善効果、カラー印刷適性および印刷作業性に優れる製品が好適に得られる。
【００２６】
なお、前記したように、本発明では中空有機顔料の原紙への付加については、表面処理剤により外添塗布する処方が、中空有機顔料を使用する初期の目的が極めて効果的に達せられ、かつ経済上からも好ましい態様である。
表面処理剤を原紙へ塗布、乾燥する際の塗工装置については、特に限定されるものではないが、例えば、２ロールサイズプレスコーター、ブレードメタリングサイズプレスコーター、ロッドメタリングサイズプレスコーター、ゲートロールコーター、ブレードコーター、バーコーター、ロッドブレードコーター、エアーナイフコーター等が例示できる。
なかでも、既述したように、ゲートロールコーター、ロッドメタリングサイズプレスコーター、ブレードメタリングサイズプレスコーター等のフィルムトランスファー方式の塗工装置による塗布法が表面処理剤を紙表面に多く留めることができるので、特に好ましく使用される。
【００２７】
また、上記のような条件で塗布、乾燥されてなるオフセット印刷用新聞用紙は、通常キャレンダーに通紙して製品仕上げが施される。その場合、紙表面に塗布された中空有機顔料の形態を損なわないように、金属ロールと金属ロールとで構成される汎用のマシンキャレンダーを使用するよりも、金属ロールと樹脂ロールよりなるソフトキャレンダーでの処理が、それほど中空の有機顔料を潰さずに高平滑を得ることができるので好ましい態様である。
【００２８】
【実施例】
以下に実施例を挙げて、本発明を具体的に説明する。勿論、本発明はそれらに限定されるものではない。また、例中の部および％は特に断らない限り、それぞれ重量部および重量％を示す。
【００２９】
実施例１
（新聞用紙用原紙の調製）
針葉樹クラフトパルプ７部、サーモメカニカルパルプ４３部、グラウンドパルプ１０部、脱墨古紙パルプ４０部の割合で混合されてなるパルプスラリーをレファイナーでフリーネス１３０ｍｌ（C.S.F ／カナダ標準フリーネス）迄離解して得られたパルプスラリーに平均粒子径１５μｍのホワイトカーボンを填料として対絶乾パルプあたり１％添加し、ツインワイヤー型抄紙機にて抄紙を行い、米坪３９ｇ／ｍ2 の新聞用紙用原紙を得た。
【００３０】
（新聞用紙の調製）
接着剤として酸化澱粉（商品名：エースＡ／王子コーンスターチ社）１００部、顔料として平均粒子径１μｍ、空隙率５０％の中空有機顔料（商品名：ＨＰ９１／ローム＆ハース社）６０部よりなる固形分濃度１２％の表面処理剤を得た。
この表面処理剤を上記で得た新聞用紙用原紙（米坪３９ｇ／ｍ2 ）の両面にゲートロールコーターを使用して、乾燥重量で片面あたり０．５ｇ／ｍ2 となるように塗布、乾燥した後、線圧１００ｋｇ／ｃｍの条件でソフトキャレンダー１ニップ通紙処理を行った。かくして、米坪４０ｇ／ｍ2 のオフセット印刷用新聞用紙を得た。
【００３１】
実施例２
実施例１において、表面処理剤の固形分濃度を１６％とし、表面処理剤の塗布量を乾燥重量で片面当たり０．９ｇ／ｍ2 とした以外は、実施例１と同様にして米坪４０．８ｇ／ｍ2 のオフセット印刷用新聞用紙を得た。
【００３２】
実施例３
実施例１において、表面処理剤中の顔料の種類を、平均粒子径１μｍ、空隙率５５％のスチレン−アクリル系中空有機顔料（商品名：ＨＰ１０５５／ローム＆ハース社）６０部とした以外は、実施例１と同様にしてオフセット印刷用新聞用紙を得た。
【００３３】
比較例９
実施例１において、表面処理剤中の顔料の種類を、平均粒子径０．５μｍ、空隙率５５％のスチレン−アクリル系中空有機顔料（商品名：ＭＨ５０５５／日本ゼオン社）へ変更したこと以外は、実施例１と同様にしてオフセット印刷用新聞用紙を得た。
【００３４】
実施例４
（新聞用紙用原紙の調製）
針葉樹クラフトパルプ１０部、サーモメカニカルパルプ２０部、グラウンドパルプ１０部、脱墨古紙パルプ６０部の割合で混合されてなるパルプスラリーをレファイナーでフリーネス１８０ｍｌ（C.S.F ／カナダ標準フリーネス）迄離解して得られたパルプスラリーに平均粒子径２０μｍのホワイトカーボンを填料として対絶乾パルプあたり１％添加し、ツインワイヤー型抄紙機にて抄紙を行い、米坪３８ｇ／ｍ2 の新聞用紙用原紙を得た。
【００３５】
（新聞用紙の調製）
接着剤としてポリアクリルアミド（商品名：ＮＰ１４／三井化学社）１００部、顔料として平均粒子径１μｍ、空隙率５５％の中空有機顔料（商品名：ＨＰ１０５５／ローム＆ハース社）９０部、表面サイズ剤として、スチレン−マレイン酸共重合体（商品名：ポリマロン３８５／荒川化学工業社）２０部（各々、固形分換算）を混合、さらに水で希釈して、固形分濃度１３％の表面処理剤を得た。
この表面処理剤を上記で得た原紙（米坪３８ｇ／ｍ2 ）の両面にロッドメタリングサイズプレスを使用して、乾燥重量で片面あたり０．６ｇ／ｍ2 となるように塗布、乾燥した後、線圧１００ｋｇ／ｃｍの条件でソフトキャレンダー１ニップ通紙処理を行い、米坪３９．２ｇ／ｍ2 のオフセット印刷用新聞用紙を得た。
【００３６】
実施例５
実施例４において、表面処理剤の固形分濃度を１０％とし、塗布量を乾燥重量で片面あたり０．３ｇ／ｍ2 としたこと以外は、実施例５と同様にして米坪３８．６ｇ／ｍ2 のオフセット印刷用新聞用紙を得た。
【００３７】
比較例１０
実施例１において、表面処理剤中の顔料の種類を、平均粒子径０．５５μｍ、空隙率２５％のスチレン−アクリル系中空有機顔料（商品名：ＯＰ８４Ｊ／ローム＆ハース社）に変更したこと以外は、実施例１と同様にして米坪４０．０ｇ／ｍ2 のオフセット印刷用新聞用紙を得た。
【００３８】
比較例１
実施例１において、表面処理剤中の中空有機顔料を沈降性炭酸カルシウム（商品名：ブリリアントＳ１５／白石工業社）に変更し、固形分濃度を１３％とし、塗布量を乾燥重量で片面あたり０．５ｇ／ｍ2 としたこと以外は、実施例１と同様にしてオフセット印刷用新聞用紙を得た。
【００３９】
比較例２
比較例１において、沈降性炭酸カルシウムを３００部とし、固形分濃度を１８％とし、塗布量を乾燥重量で片面あたり１．０ｇ／ｍ2 とした以外は、比較例１と同様にして米坪４１ｇ／ｍ2 のオフセット印刷用新聞用紙を得た。
【００４０】
比較例３
実施例１において、中空有機顔料を３００部とし、固形分濃度を２０％とし、塗布量を乾燥重量で片面あたり３．０ｇ／ｍ2 とした以外は、実施例１と同様にして米坪４５ｇ／ｍ2 のオフセット印刷用新聞用紙を得た。
【００４１】
比較例４
実施例１において、表面処理剤中の中空有機顔料６０部の代わりにカオリン（商品名：ＵＷ−９０／ＥＣ社）６０部を使用し、固形分濃度を１３％とし、塗布量を乾燥重量で片面あたり０．５ｇ／ｍ2 とした以外は、実施例１と同様にしてオフセット印刷用新聞用紙を得た。
【００４２】
比較例５
実施例１において、表面処理剤中の中空有機顔料を、平均粒子径０．４μｍ、空隙率３０％のスチレン−アクリル系中空有機顔料（商品名：ＳＸ８６３（Ａ）／日本合成ゴム社）に変更し、固形分濃度６％の表面処理剤を調製し、この表面処理剤を２ロールサイズプレスを使用して、塗布量を乾燥重量で片面あたり０．３ｇ／ｍ2 となるように塗布、乾燥し、乾燥後金属ロール同士の組合わせになるマシンキャレンダーで線圧１５０ｋｇ／ｃｍ、１ニップ通紙処理を行った以外は、実施例１と同様にして米坪３９．６ｇ／ｍ2 のオフセット印刷用新聞用紙を得た。なお、電子顕微鏡観察による中空有機顔料の状態を見ると、かなりの球状粒子が破壊されて、球状粒子は非常に少なくなっていた。
【００４３】
比較例６
実施例１において、表面処理剤中の中空有機顔料を、平均粒子径０．４μｍのスチレン−ブタジエン系の密実型有機顔料（商品名：Ｌ８８９９／旭化成社）に変更したこと以外は、実施例１と同様にして米坪４０ｇ／ｍ2 のオフセット印刷用新聞用紙を得た。
【００４４】
比較例７
実施例１において、表面処理剤中の中空有機顔料を無添加とし、固形分濃度を６％とした以外は、実施例１と同様にしてオフセット印刷用新聞用紙を得た。なお、この際の塗布量は、乾燥重量で片面あたり０．３ｇ／ｍ2 であった。
【００４５】
比較例８
実施例５において、表面処理剤中の中空有機顔料を無添加とし、固形分濃度を４％としたこと以外は、実施例５と同様にしてオフセット印刷用新聞用紙を得た。なお、この際の塗布量は乾燥重量で片面あたり０．１５ｇ／ｍ2 であった。
【００４６】
かくして得られた実施例、比較例におけるオフセット印刷用新聞用紙について、下記に示す品質評価を行い、得られた結果を纏めて表１に示す。
【００４７】
（電子顕微鏡観察による中空有機顔料の球状粒子の個数）  ；
走査型電子顕微鏡（形式：Ｔ−３００／日本電子社）を使用して、倍率５０００倍で２次電子像の写真を撮影し、写真内の５ｃｍ×５ｃｍ（実物１０μｍ×１０μｍ）をランダムに選び、その中で球状を維持している中空有機顔料の個数を数えた。なお、写真観察は試料の任意の箇所１０点について実施し、数えた個数の平均値で示す。
【００４８】
（不透明度）  ；  ＩＳＯ２４７１に準拠して測定を行った。
【００４９】
（インキ吸収ムラ）  ；  オフセット印刷機（小森ＳＹＳＴＥＭ  Ｃ−２０）を使用し、カラー４色刷りを行い、藍／赤の重色部分のインキ濃度ムラを目視にて判定した。
○  ：  インキ濃度ムラが殆ど見られず、均一な画像である。
△  ：  インキ濃度ムラが認められ、やや不均一な画像である。
【００５０】
（ブランケット紙粉パイリング）  ；  オフセット印刷機（小森  ＳＹＳＴＥＭＣ−２０）を使用し、５０００部の印刷を行った後、カラー４色刷りを行い、ブランケット非画線部の紙粉の堆積の度合いを目視にて判定した。
○  ：  紙粉の発生が認められない。
△  ：  紙粉の発生がやや認められる。
×  ：  ブランケット上に紙粉が多く堆積している。
【００５１】
（ネッパリ性／ブランケット粘着性）  ；  試料（新聞用紙サンプル）２枚を適当な大きさに切り、水に１０秒間浸漬した後、２枚を素早く密着させ、キャレンダーに線圧１００ｋｇ／ｃｍで通紙し、２４時間室温乾燥した後、引っ張り試験機を用いて、２枚の紙の剥離強度を測定した。数値が大きい程粘着性（ネッパリ性）が強い。
【００５２】
【表１】
0004061723.tif 000002
【００５３】
【発明の効果】
表１より明らかなように、本発明の実施例に係る新聞用紙は、不透明性に優れると同時に優れたカラー印刷品質を有し、ブランケット紙粉パイリングやブランケット貼り付きの無い、印刷作業性に優れるオフセット印刷用新聞用紙であった。